(57)【特許請求の範囲】
【請求項１】
光透過性基板上に結晶層と非結晶層との相変化を生じる構成元素が主にＡｇ，Ｉｎ，Ｓｂ，Ｔｅからなる記録層と該記録層の少なくとも１部分に接するＢｉまたはその化合物からなる結晶化促進層を備えた情報記録媒体にフラッシュ光を該記録層と対向面側から照射し、前記記録層を一括して結晶化状態にする情報記録媒体の初期結晶化装置において、前記情報記録媒体を保持する保持台と、該保持台上に設置されかつその厚さが５０μｍ以上であり、気孔率が１０％以上である多孔質のプラスチック製シートと、該プラスチック製シートの上に載置された前記情報記録媒体と、前記保持台の下部より前記情報記録媒体の全面を吸引するポンプとを具備していることを特徴とする情報記録媒体の初期結晶化装置。
【請求項２】
前記多孔質のプラスチック製シートの融点が７０℃以上であることを特徴とする請求項１に記載の情報記録媒体の初期結晶化装置。
【請求項３】
前記多孔質のプラスチック製シート表面上の孔径が５００μｍ以下であることを特徴とする請求項１または２のいずれかに記載の情報記録媒体の初期結晶化装置。
【請求項４】
前記保持台に温度測定装置を備えたことを特徴とする請求項１乃至３のいずれかに記載の情報記録媒体の初期結晶化装置。
【請求項５】
前記保持台に温度調整機構を備えたことを特徴とする請求項１乃至４のいずれかに記載の情報記録媒体の初期結晶化装置。
【請求項６】
前記温度調整機構として、ヒータを用いたことを特徴とする請求項５に記載の情報記録媒体の初期結晶化装置。
【請求項７】
前記温度調整機構として、水や油などの液状媒体と、該液状媒体を温度コントロールする温調機を備えたことを特徴とする請求項５に記載の情報記録媒体の初期結晶化装置。
【請求項８】
前記フラッシュ光と前記保持台間の距離が可変可能であることを特徴とする請求項１乃至７のいずれかに記載の情報記録媒体の初期結晶化装置。
【請求項９】
前記フラッシュ光と前記保持台間に、前記記録層の吸収波長以外の波長の光を遮断するフィルタを備えたことを特徴とする請求項１乃至８のいずれかに記載の情報記録媒体の初期結晶化装置。
【請求項１０】
前記保持台が回転可能であることを特徴とする請求項１乃至９のいずれかに記載の情報記録媒体の初期結晶化装置。
【請求項１１】
前記光透過性基板上の前記記録層に対して対向面側である読み取り面に紫外線硬化型樹脂を塗布する装置を具備したことを特徴とする請求項１乃至１０のいずれかに記載の情報記録媒体の初期結晶化装置。
【発明の詳細な説明】
【０００１】
【発明の属する技術分野】
本発明は、相変化記録型の光ディスクが有する記録層を結晶化させて初期化を行なう相変化型光ディスク初期結晶化装置に関する。
【０００２】
【従来の技術】
相変化材料を用いた光学的情報記録媒体（ディスク）では、記録方向を結晶からアモルファスへと変化するので、記録を行う前提として記録層をあらかじめ結晶状態に転換しておくことが行われる。これを初期化、または初期結晶化と呼び、大出力のレーザービームをディスクの記録層に逐次照射することで結晶化することが一般的に行われている。この手法の場合、初期化そのものに時間がかかり、生産性がよくないという欠点があった。
【０００３】
この欠点を回避するために高出力のフラッシュランプを用いて、記録層を一括して結晶化することで初期化を短時間に行う方法が、特開昭６３−２６１５５３号公報等で提案されている。しかし、フラッシュランプを使用する方法では前述のレーザービームを用いて初期化する方式と比較して完全に結晶化することが難しく、また、記録層の結晶化状態を均一にするためにエネルギーを与えることが非常に困難であることが実験的にわかっている。
【０００４】
これらの問題を回避するために特開平０８−１５３３４３号公報にあるように、出力の制御を精密に行う方法が提案されているが、均一に結晶化するためには装置が大掛かりになったり、均一性を求めると結局、初期化に時間がかかってしまうという問題がある。更に、短時間で結晶化しようとすると、特開平０８−１５３３４３号公報でも指摘されているように、基板の変形や記録層のクラックによる破壊を引き起こす。これはＤＶＤのように、基板が０.６ｍｍと薄い基板を使用した場合は顕著になり、いかに基板に変形をおこさないようにするかが重要な課題として認識されている。また、特開平０８−１５３３４３号公報で初期化されるディスクには反射層面に保護用紫外線硬化樹脂（〜２０μｍ）を塗布している。ＤＶＤは、厚さ０.６ｍｍの２枚のディスクを、貼り合わせ用紫外線硬化樹脂（約２０〜５０μｍ）で貼り合わせて完成されるが、前記保護用紫外線硬化樹脂の機能をこの貼り合わせ用紫外線硬化樹脂に持たすことも可能である。すなわち、特開平０８−１５３３４３号公報では、保護用紫外線硬化樹脂の塗布および硬化工程が無駄である。
【０００５】
一方、小さなエネルギーで初期化する方法が特開平０５−３４２６２９号公報で提案されている。これは記録層に対して結晶化促進する層（結晶化促進層）を設けて小さなエネルギーで初期化を行うものである。初期化の具体的方法に関しては貼合わせを行った後に初期化工程を行うことと限定しており、初期化方法に関する具体的方法および装置に言及していない。
【０００６】
【発明が解決しようとする課題】
本発明の目的は、上述のごとき従来技術の問題点を解決することにあり、特に、情報記録媒体の初期化を短時間で効率よく行う結晶化装置を提供することを目的とする。
さらに、近年注目されているＤＶＤ基板が０.６ｍｍと薄くなった場合に特に有効な初期結晶化装置を提供するものである。
【０００７】
【課題を解決するための手段】
請求項１の発明は、光透過性基板上に結晶層と非結晶層との相変化を生じる構成元素が主にＡｇ，Ｉｎ，Ｓｂ，Ｔｅからなる記録層と該記録層の少なくとも１部分に接するＢｉまたはその化合物からなる結晶化促進層を備えた情報記録媒体にフラッシュ光を該記録層と対向面側から照射し、前記記録層を一括して結晶化状態にする情報記録媒体の初期結晶化装置において、前記情報記録媒体を保持する保持台と、該保持台上に設置されかつその厚さが５０μｍ以上であり、気孔率が１０％以上である多孔質のプラスチック製シートと、該プラスチック製シートの上に載置された前記情報記録媒体と、前記保持台の下部より前記情報記録媒体の全面を吸引するポンプとを具備していることを特徴としたものである。
【００１１】
請求項２の発明は、請求項１のいずれかの発明において、前記多孔質のプラスチック製シートの融点が７０℃以上であることを特徴としたものである。
【００１２】
請求項３の発明は、請求項１または２の発明において、前記多孔質のプラスチック製シート表面上の孔径が５００μｍ以下であることを特徴としたものである。
【００１３】
請求項４の発明は、請求項１乃至３のいずれかの発明において、前記保持台に温度測定装置を備えたことを特徴としたものである。
【００１４】
請求項５の発明は、請求項１乃至４のいずれかの発明において、前記保持台に温度調整機構を備えたことを特徴としたものである。
【００１５】
請求項６の発明は、請求項５の発明において、前記温度調整機構として、ヒータを用いたことを特徴としたものである。
【００１６】
請求項７の発明は、請求項５の発明において、前記温度調整機構として、水や油などの液状媒体と、該液状媒体を温度コントロールする温調機を備えたことを特徴としたものである。
【００１７】
請求項８の発明は、請求項１乃至７のいずれかの発明において、前記フラッシュ光と前記保持台間の距離が可変可能であることを特徴としたものである。
【００１８】
請求項９の発明は、請求項１乃至８のいずれかの発明において、前記フラッシュ光と前記保持台間に、任意の波長の光を遮断するフィルタを備えたことを特徴としたものである。
【００１９】
請求項１０の発明は、請求項１乃至９のいずれかの発明において、前記保持台が回転可能であることを特徴としたものである。
【００２０】
請求項１１の発明は、請求項１乃至１０のいずれかの発明において、前記光透過性基板上の記録層と対向面側に紫外線硬化型樹脂を塗布する装置を具備したことを特徴としたものである。
【００２１】
【発明の実施の形態】
図１は、本発明が適用される情報記録媒体（ディスク）の構成を説明するための断面図で、該情報記録媒体１７は、ディスク形状のポリカーボネイト（光透過性基板）１１の片面に、下部誘電体層（５０〜２００ｎｍ）１２、結晶化促進層（０.１〜５ｎｍ）１３、記録層（１０〜２０ｎｍ）１４、上部誘電体層（１０〜３０ｎｍ）１５、および、反射層（８０〜２００ｎｍ）１６から構成されている。各層の厚さには、特に、限定はない。
光透過性基板１１として、ディスク形状を例にしたが、これに限るものでなく、カード状，シート状でも何ら問題はない。
また、光透過性基板１１にポリカーボネイトを用いたが、これに限るものでなく、アクリル樹脂、ポリオレフィン樹脂など、単に、読み込みや書き込みのレーザが透過する材質であれば何ら問題はなく、ガラス等の無機材料でも良い。下・上部誘電体層１２，１５にはＺｎＳ−ＳｉＯ2を用いたがこれに限るものでなく、例えば、ＺｒＯ，ＴａＯ，ＧｅＯ，ＴｉＯ等の酸化物、ＺｒＮ，ＴｉＮ，ＳｉＮ等の窒化物、ＳｉＣ，ＴｉＣ，ＺｒＣ，ＮｂＣ，ＭｏＣ，Ｍｏ2Ｃ等の炭化物、ＣａＦ等の弗化物を用いることも可能である。
【００２２】
本発明の結晶化方法は相変化材料の構成元素が主にＡｇ，Ｉｎ，Ｓｂ，Ｔｅからなる記録薄膜を対象としている。
また、結晶化促進層についてもＢｉまたはその化合物からなる結晶化促進層を対象にしている。記録層ＡｇＩｎＳｂＴｅ＋結晶化促進層Ｂｉまたはその化合物の組み合わせが記録層初期化を比較的容易に達成でき、従って、フラッシュ光のように従来のレーザービームによる逐次初期化と比較すると初期化エネルギーが小さく、かつ、不均一なエネルギー照射でも記録層全面が均一に結晶化できるからである。
反射層には、アルミ合金を用いたがこれに限るものではなく、Ａｇ，Ａｕ，Ｐｔ，Ｎｉ，やＣｒ等をベースとした合金でも何ら問題はない。
【００２３】
本発明は、特開平８−１５３３４３号公報の構成と比較すると、結晶化促進層があり、且つ反射膜の上部に紫外線硬化樹脂が塗布されていないところに特徴がある。
【００２４】
図２は、本発明による初期結晶化装置の要部断面図で、前記情報記録媒体（ディスク）１７の全面を保持する保持台２１を示す。この保持台２１は、ディスク１７の位置決め用のセンターピン２２を具備している。保持台２１には、ディスク１７を吸着して反りを矯正するために、穴および溝が加工されている。穴の径，溝幅，溝高さについては特に限定はなく、単に、ディスクを吸着出来れば何ら問題はない。また、保持台２１は、ディスク１７が吸着するように（矢印２３は吸着方向を示す）、図示されていない吸引装置（ポンプ）に接続されている。更に、保持台２１の材質には、ステンレス鋼が使用されているが、これに限るものではなく、単に、穴や溝が加工出来れば、金属に限らずプラスチックやセラミックスでも全く問題はない。また、保持台２１の材質に多孔質のセラミックス等の用いれば、穴や溝の加工も不要となる。
【００２５】
２４はフラッシュランプで、該フラッシュランプ２４としては、例えば、キセノン（Ｘｅ）ガスが封入されたパルス発振式の渦巻管状のフラッシュランプ（例えば、米国ＸＥＮＯＮ（株）社製ＲＣ７４０Ｂ，他）を使用しているが、これに限るものでなく、単に、記録層を結晶化させるエネルギー強度（あるいは照度）があれば何ら問題はない。記録層などの材質や厚さによって異なるが、本実施例においては、３６５ｎｍ波長の光照度が３００Ｗ／ｃｍ2の照度で、パルス幅２００μｓｅｃ×９パルスで均一な初期結晶化が可能であった。更に、直線棒状のランプを使用する際は、ランプの照度ムラによる紫外線硬化樹脂の硬化ムラを避けるため、保持台を回転することもできる。
【００２６】
図３は、本発明の他の実施例を説明するための要部断面図で、この実施例は前記保持台２１の上に多孔質のプラスチック製シート２５を設置したもので、図４は、その電子顕微鏡写真を示している。なお、図４（Ａ）に該多孔質プラスチック製シート２５の表面部ＳＥＭ写真、図４（Ｂ）に断面部ＳＥＭ写真を示す。本実施例では、超高分子量のポリエチレン樹脂を使用した。例えば、日東電工株式会社製燦マップ等がそれに相当する。しかし材質についてはこれに限るものではなく、単に多孔質性で、且つ、以下の条件（１）〜（４）が備わったものであれば何ら問題はない。
【００２７】
（１）第一に、多孔質のプラスチック製シート２５の厚さが５０μｍ以上であること。あまり薄すぎると、取り扱いが面倒であるばかりか、保持台に固定する時にシワになり易く、最終的には、貼り合わせ光ディスクの品質が劣化する。
【００２８】
（２）第二に、前記多孔質のプラスチック製シート２５の気孔率が１０％以上であること。気孔率が低すぎると、ディスクを吸着するのに時間がかかるばかりか、数百μｍ反っているディスクを矯正しきれない。ここでの気孔率とは、図４中に示された走査型電子線写真像（断面ＳＥＭ写真）の内、ポリエチレン以外の空気層の面積比率（式１）で定義している。
気孔率＝（ポリエチレン以外の空気層の占める割合／全体の面積）×１００％
・・・・・・式１
【００２９】
（３）第三に、前記多孔質のプラスチック製シート２５の融点が、７０℃以上であること。本実施例の多孔質のプラスチック製シートの融点は、約１３０〜１４０℃のものを使用したが、これに限るものではなく、実験の結果からは７０℃以上あれば何ら問題ないことが明らかとなった。金型温度百数十℃で成形されたディスクは、スパッタ成膜等の工程を経て、初期結晶化工程に運び込まれる。生産タクト、多孔質のプラスチック製シートの熱容量・熱伝導率や保持台の熱容量・熱伝導率にも寄るが、運び込まれたディスクの温度より多孔質のプラスチック製シートの融点が低いと、溶けてしまい、その機能が果たせなくなる。また、フラッシュ光照射によりディスクの温度が上昇する。この温度はフラッシュ光の照射エネルギー、ディスクとランプとの距離等によって変わるが、ディスクの温度は７０℃以上にはならない事が実験上確認されている。
【００３０】
（４）第四に、前記多孔質のプラスチック製シート２５の孔径が５００μｍ以下であること。上記、（１）〜（３）の条件を満たしたとしても、図４中に示された走査型電子線写真像（表面ＳＥＭ写真）の示す空気層部の孔径が５００μｍ以上あると、ゴミや異物をその空気層部にはめ込みやすくなるばかりか、吸着時ディスクの表面を微少に変形させることもある。これは、第一のディスクを吸着する際の、吸引力の設定によってもかなり異なるが、おおよそ５００μｍ以下であれば問題無いことが確認されている。
【００３１】
図５は、本発明の他の実施例を説明するための要部構成図で、この実施例においては、保持台２１に熱電対２６およびヒータ２７が設置され、それらは制御回路２８に繋がっている。熱電対２６にはＫタイプのクロメル−アルメル熱電対を用いた。熱電対の種類は特に限定はなく、ＴタイプのＣｕ−コンスタンタン等でも何ら問題はない。制御回路２８は、熱電対２６からのアナログ電圧をデジタルに変換するＡ／Ｄ変換ボードと、コンピュータから構成されている。コンピュータには、熱電対の温度を表示・出力する、ヒータ電圧を制御する、保持台の温度を一定温度に保持する、ためのフィードバック制御等の機能がＣ言語でプログラミングされている。本実施例では、コンピュータを使用したが、特にコンピュータに限定されるものではなく、単に、熱電対の温度が表示できる電圧計とヒータ電圧の制御ができる変圧器があれば、人力により保持台の温度を制御することは可能である。
【００３２】
図６は、本発明の他の実施例を説明するための要部構成図で、この実施例においては、保持台２１中に、水や油などの液状媒体が流れる流路２９が加工されている。本実施例では、流路２９は、断面が円形で同一面上に加工してある。流路２９の形状には限定はない。また、流路２９は、図示されていない温度コントラーラに接続され、水や油の液体媒体が、温度コントローラより矢印Ａ方向から流入され、矢印Ｂ方向より温度コントローラに還流される。その温度コントローラにより媒体の温度は０〜１５０℃まで可変できる。
【００３３】
図７は、本発明の更に他の実施例を説明するための要部構成図で、この実施例においては、保持台２１は、その回転軸２１′がエアーシリンダに接続され、矢印Ｃにて示すように、上下の位置を任意に設定できるようになっている。初期結晶化に必要な照射エネルギーは、結晶促進化層を含む記録層や上下保護層の材質や厚さ、保持台とランプの距離を選ぶことで変化させられる。また、フラッシュランプ２４と該保持台２１の間に、任意の波長を吸収するフィルタ３０が具備されている。このフィルタ３０は、その種類および厚さを変更しやすいように、取り外し可能となっている。フィルタ３０は、記録層の吸収波長以外の光を遮断する機能を有している。すなわち、記録層を効率良く多結晶体に転移させるためのものであり、各層の設計にも関与する。更に、保持台２１は回転できるよう回転軸２１′がモータに接続されているが、この回転はランプの照度むらをなくすためのものであり、モータ速度を可変できるような可変装置が備わっている。
【００３４】
図８〜図１０は、本発明の更に他の実施例を説明するための要部構成図で、図８は本発明による初期結晶化装置の概略構成図、図９は図８のIX−IX線断面図、図１０は図８のX−X線断面図で、この実施例は、ディスク１７上の記録層と対向面側に紫外線硬化型樹脂３１を塗布するディスペンサ３２と、ディスク１７を保持しながら回転させる回転テーブル３３と、紫外線硬化樹脂３１の飛び散りを防ぐカバー３４と、紫外線硬化型樹脂３１の塗布されたディスク１７を初期結晶化装置に運ぶ搬送用アーム３５と、ディスク１７を吸着するパッド３６と、初期結晶化装置３７から構成されている。
【００３５】
記録層と対向面側、すなわち、ディスク読み取り面に傷や埃がつくと、読み取りや書き込みの誤差が生じやすい。この読み取り面を保護する目的で、市販のＭＯ、ＣＤ−ＲＷ、ＤＶＤ−ＲＡＭ、ＤＶＤ−ＲＷやＤＶＤ＋ＲＷ等の情報記録媒体にはアクリル系の紫外線硬化型樹脂が数〜十数μｍ塗布されている。本実施例では、アクリル系の紫外線硬化型樹脂を用いたが、特にその材質や膜厚に限定はなく、ポリカーボネイトより表面抵抗が低く、高温高湿保存後においてもその表面抵抗値が保持され、且つ比較的硬いものであれば何ら問題はない。図９に示すように、本実施例においては、表面抵抗値３〜４×１０１１Ω、鉛筆硬度（ＪＩＳ  Ｋ５４００）でＦの性質を有するアクリル系の紫外線硬化樹脂３１を１ｇ塗布した後、６×１０３ｒ．ｐ．ｍ．でディスク１７を回転させ、該紫外線硬化樹脂３１を振り切り、厚さを２〜４μｍに設定する。
【００３６】
次に、紫外線硬化樹脂３１が一面に塗られたディスク１７を吸着パッド３６で吸着し、初期結晶化装置３７に搬送アーム３５により搬送する。初期結晶化装置３７は、主に、インデックステーブル３８上の４つの保持台２１と、フラッシュランプ２４から構成されている。インデックステーブル３８は９０°づつ回転し、更に各保持台２１はフラッシュランプ２４の下に移動した際に、上下および自転するような構成になっている（実施例５と同様な構成）。初期結晶化装置３７の保持台２１は、ディスク１７の端面にはみ出した紫外線硬化樹脂３１を効率良く硬化させるために、反射板３９が具備されている。本実施例の反射板３９は、保持台２１の材質であるステンレス鋼を磨いたものであるが、これに限るものではなく、鏡のような反射板でも何ら問題はなく、単にフラッシュ光中の紫外領域波長を効率よくディスクの端面に照射できれば良い。また、別の方法として、ディスク１７の端面にはみ出した紫外線硬化樹脂３１をゴムなどのブレードにより除去すれば、この実施例のような反射板は必要なくなる。
【００３７】
初期結晶化装置３７において、紫外線硬化樹脂３１が塗布されたディスク１７上にフラッシュランプ２４を照射すると、記録層の結晶化と同時に、紫外線硬化樹脂３７の硬化も可能である。
【００３８】
【発明の効果】
請求項１に対応する作用効果
請求項１の初期結晶化装置によると、フラッシュランプによりディスクの全面を一瞬にして初期化できるので、初期結晶化時間のタクト短縮に有利である（情報記録媒体のコストが安価になる）。また、反りの大きい基板であっても、保持台がディスクを全面吸着しているので、均一に初期化できる。また、ディスクを全面吸着しているので、反射層などのクラックや剥がれを防止できる。更に、結晶化促進層が具備されているので、低いエネルギーで且つ短時間（３ｓｅｃ以内）で初期化ができる。更に、反射層面側に保護用紫外線硬化樹脂を必要としないため、ＤＶＤのような厚さ０.６ｍｍの２枚のディスクを貼り合わせてなる情報記録媒体の場合、安価に作ることが可能となる。更に、反射層と保持台の間に、多孔質のプラスチック製シート（弾性体）を有するので、反射層やポリカーボネイトに傷を付けない。更に、多孔質性のプラスチック製シートの厚さが５０μｍ以上有るので、取り扱い易く、保持台に固定する際、シワになり難い。更には、多孔質性のプラスチック製シートの気孔率が１０％以上有るので、確実にディスクの全面を吸着できる。
【００４２】
請求項２に対応する作用効果
請求項２の初期結晶化装置によると、多孔質性のプラスチック製シートの融点が７０℃以上であるので、種々工程により熱履歴を受けたディスクでも確実に吸着できる。
【００４３】
請求項３に対応する作用効果
請求項３の初期結晶化装置によると、多孔質性のプラスチック製シートの孔径が５００μｍ以下であるので、吸着の際、光透過性基板，反射層，上下誘電体層，結晶促進化層を含む記録層の微少変形が起こらない。ひいては、初期結晶化を均一にできる。
【００４４】
請求項４〜６に対応する作用効果
請求項４〜６の初期結晶化装置によると、保持台の温度を測定出来、保持台の温度を調整出来、且つ保持台の温度を一定に保つ調整機構を備えているので、初期結晶化を安定してできるばかりでなく、初期結晶化のアシストともなるため、初期結晶化の条件幅も広がる。
【００４５】
請求項７に対応する作用効果
請求項７の初期結晶化装置によると、保持台部の温度を低温で且つ一定に保つための温度コントロールが可能であるので、フラッシュランプ照射に伴う保持台の温度上昇を防ぐことが出来、安定して初期結晶化ができる。
【００４６】
請求項８に対応する作用効果
請求項８の初期結晶化装置によると、フラッシュランプと保持台間の距離が可変可能であるため、初期結晶化の条件設定がし易く、また、条件幅も広がる。
【００４７】
請求項９に対応する作用効果
請求項９の初期結晶化装置によると、フラッシュランプを保持台間に任意の波長の光を遮断するフィルタが具備されているので、初期結晶化を効率良くできるばかりでなく、温度上昇の原因となる赤外領域の光を遮断するため、ディスクや保持台の温度上昇を防ぐことができる。ひいては、初期結晶化を安定してできる。
【００４８】
請求項１０に対応する作用効果
請求項１０の初期結晶化装置によると、保持台が回転可能であるため、フラッシュランプの照度むらをカバーすることができる。ひいては、フラッシュランプ形状の単純化（例えば、蛍光灯の様な円筒形状）が出来、装置コストを安価にできる。
【００４９】
請求項１１に対応する作用効果
請求項１１の初期結晶化装置によると、光透過性基板（ポリカーボネイト）を保護するための、紫外線硬化樹脂塗布装置が具備され、その紫外線硬化樹脂の硬化工程と、初期結晶化工程を一緒に行えるため、製造タクトを短縮できる。
【図面の簡単な説明】
【図１】  本発明が適用される情報記録媒体（ディスク）の一例を示す断面図である。
【図２】  本発明による初期結晶化装置の実施例１を説明するための要部断面図である。
【図３】  本発明による初期結晶化装置の実施例２を説明するための要部断面図である。
【図４】  図３に示した実施例２におけるプラスチック製シートのＳＥＭ写真を示す図である。
【図５】  本発明による初期結晶化装置の実施例３を説明するための要部断面図である。
【図６】  本発明による初期結晶化装置の実施例４を説明するための要部断面図である。
【図７】  本発明による初期結晶化装置の実施例５を説明するための要部断面図である。
【図８】  本発明による初期結晶化装置の実施例６を説明するための要部概略構成図である。
【図９】  図８のIX−IX線断面図である。
【図１０】  図８のX−X線断面図である。
【符号の説明】
１１…ポリカーボネイト（光透過性基板）、１２…下部誘電体層、１３…結晶化促進層、１４…記録層、１５…上部誘電体層、１６…反射層、１７…情報記録媒体（ディスク）、２１…保持台、２２…センターピン、２３…吸着方向、２４…フラッシュランプ、２５…多孔質のプラスチック製シート、２６…熱電対、２７…ヒータ、２８…制御回路、２９…流路、３０…フィルタ、３１…紫外線硬化樹脂、３２…ディスペンサ、３３…回転テーブル、３４…カバー、３５…搬送用アーム、３６…吸着パッド、３７…初期結晶化装置、３８…インデックステーブル、３９…反射板。
【図１】
0004104273.tif 000002
【図２】
0004104273.tif 000003
【図３】
0004104273.tif 000004
【図４】
0004104273.tif 000005
【図５】
0004104273.tif 000006
【図６】
0004104273.tif 000007
【図７】
0004104273.tif 000008
【図８】
0004104273.tif 000009
【図９】
0004104273.tif 000010
【図１０】
0004104273.tif 000011